(57)【要約】【課題】  色の異なる金属光沢色を明瞭に視認できると共に、手触や擦過といった簡易な手段による温度変化により多彩な色変化を視認する金属光沢調感温多色変色性積層体を提供する。【解決手段】  曲面部分を有する支持体２上に、発色時の色調が異なる可逆熱変色性材料Ａと可逆熱変色性材料Ｂを含む感温多色変色層３を設け、前記感温多色変色層上にカラーフロップ性を有する透明性金属光沢顔料を含む金属光沢層４を設けた金属光沢調感温多色変色性積層体１。【選択図】  図６
2012167171.tif 000002
【特許請求の範囲】
【請求項１】
曲面部分を有する支持体上に、発色時の色調が異なる可逆熱変色性材料Ａと可逆熱変色性材料Ｂを含む感温多色変色層を設け、前記可逆熱変色性材料Ａ及びＢは、温度−色濃度曲線において消色状態からの降温過程で発色開始温度（ｔ２）に達すると発色し始め、完全発色温度（ｔ１）に達すると完全に発色状態になり、発色状態からの昇温過程で消色開始温度（ｔ３）に達すると消色し始め、完全消色温度（ｔ４）に達すると完全に消色状態になるヒステリシス曲線を示す可逆熱変色性組成物をマイクロカプセルに内包した顔料であり、可逆熱変色性材料Ａの完全発色温度（ｔ１Ａ）と完全消色温度（ｔ４Ａ）、可逆熱変色性材料Ｂの完全発色温度（ｔ１Ｂ）と完全消色温度（ｔ４Ｂ）が下記式（１）乃至（４）を全て満たし、前記感温多色変色層上にカラーフロップ性を有する透明性金属光沢顔料を含む金属光沢層を設けたことを特徴とする金属光沢調感温多色変色性積層体。
２８（℃）≦ｔ４Ａ≦３６（℃）  （１）
ｔ４Ａ＋２（℃）≦ｔ４Ｂ≦ｔ４Ａ＋２５（℃）  （２）
１０（℃）≦ｔ１Ａ≦３３（℃）  （３）
１０（℃）≦ｔ１Ｂ≦４０（℃）  （４）
【請求項２】
前記可逆熱変色性材料Ａの完全発色温度（ｔ１Ａ）と完全消色温度（ｔ４Ａ）、可逆熱変色性材料Ｂの完全発色温度（ｔ１Ｂ）と完全消色温度（ｔ４Ｂ）が下記式（１）、（５）乃至（７）を全て満たす請求項１記載の金属光沢調感温多色変色性積層体。
２８（℃）≦ｔ４Ａ≦３６（℃）  （１）
ｔ４Ａ＋２（℃）≦ｔ４Ｂ≦ｔ４Ａ＋２０（℃）  （５）
１５（℃）≦ｔ１Ａ≦３３（℃）  （６）
１５（℃）≦ｔ１Ｂ≦４０（℃）  （７）
【請求項３】
前記可逆熱変色性材料Ａの完全発色温度（ｔ１Ａ）と可逆熱変色性材料Ｂの完全発色温度（ｔ１Ｂ）が下記式（８）を満たす請求項１又は２記載の金属光沢調感温多色変色性積層体。
ｔ１Ｂ＋２≦ｔ１Ａ  （８）
【請求項４】
前記感温多色変色層中に非熱変色性着色剤を含有してなる請求項１乃至３の何れか一項に記載の金属光沢調感温多色変色性積層体。
【請求項５】
前記感温多色変色層の下層に非熱変色性着色剤を含む非熱変色像を設けてなる請求項１乃至３の何れか一項に記載の金属光沢調感温多色変色性積層体。
【請求項６】
前記曲面部分の曲率半径が２〜１５ｍｍの範囲にある請求項１乃至５の何れか一項に記載の金属光沢調感温多色変色性積層体。
【発明の詳細な説明】
【技術分野】
【０００１】
本発明は金属光沢調感温多色変色性積層体に関する。更に詳細には、色の異なる金属光沢色を明瞭に視認できると共に、温度変化により異なる色変化を呈して、多彩な様相を視認できる金属光沢調感温多色変色性積層体に関する。
【背景技術】
【０００２】
従来、温度変化により多色を顕現させる感温多色変色性積層体が開示されている(例えば、特許文献１乃至３参照)。
前記積層体は複数種の可逆熱変色性材料を適用するため、これらの可逆熱変色性材料が総て発色した状態にあっては、色調が黒色、茶色等の暗色又は濁色となる場合が多く、色調の制約を余儀なくされていた。
そこで、色調の制約を金属光沢顔料の適用により解消する試みがなされている（例えば、特許文献４参照）。
【先行技術文献】
【特許文献】
【０００３】
【特許文献１】特開平１１−３１５２７７号公報
【特許文献２】特開２０００−８０３５９号公報
【特許文献３】特開２０００−８０３６０号公報
【特許文献４】特開２００３−３４００５号公報
【発明の概要】
【発明が解決しようとする課題】
【０００４】
本発明は、金属光沢顔料を適用した感温多色変色性積層体において、特異な金属光沢顔料の適用により、色の異なる金属光沢色を明瞭に視認できると共に、手触や擦過といった簡易な手段により多色顕現変色効果を効果的に発現させる金属光沢調感温多色変色性積層体を提供しようとするものである。
【課題を解決するための手段】
【０００５】
本発明は、曲面部分を有する支持体上に、発色時の色調が異なる可逆熱変色性材料Ａと可逆熱変色性材料Ｂを含む感温多色変色層を設け、前記可逆熱変色性材料Ａ及びＢは、温度−色濃度曲線において消色状態からの降温過程で発色開始温度（ｔ２）に達すると発色し始め、完全発色温度（ｔ１）に達すると完全に発色状態になり、発色状態からの昇温過程で消色開始温度（ｔ３）に達すると消色し始め、完全消色温度（ｔ４）に達すると完全に消色状態になるヒステリシス曲線を示す可逆熱変色性組成物をマイクロカプセルに内包した顔料であり、可逆熱変色性材料Ａの完全発色温度（ｔ１Ａ）と完全消色温度（ｔ４Ａ）、可逆熱変色性材料Ｂの完全発色温度（ｔ１Ｂ）と完全消色温度（ｔ４Ｂ）が下記式（１）乃至（４）を全て満たし、前記感温多色変色層上にカラーフロップ性を有する透明性金属光沢顔料を含む金属光沢層を設けたことを特徴とする金属光沢調感温多色変色性積層体を要件とする。
２８（℃）≦ｔ４Ａ≦３６（℃）  （１）
ｔ４Ａ＋２（℃）≦ｔ４Ｂ≦ｔ４Ａ＋２５（℃）  （２）
１０（℃）≦ｔ１Ａ≦３３（℃）  （３）
１０（℃）≦ｔ１Ｂ≦４０（℃）  （４）
更には、前記可逆熱変色性材料Ａの完全発色温度（ｔ１Ａ）と完全消色温度（ｔ４Ａ）、可逆熱変色性材料Ｂの完全発色温度（ｔ１Ｂ）と完全消色温度（ｔ４Ｂ）が下記式（１）、（５）乃至（７）を全て満たすこと、
２８（℃）≦ｔ４Ａ≦３６（℃）  （１）
ｔ４Ａ＋２（℃）≦ｔ４Ｂ≦ｔ４Ａ＋２０（℃）  （５）
１５（℃）≦ｔ１Ａ≦３３（℃）  （６）
１５（℃）≦ｔ１Ｂ≦４０（℃）  （７）
前記可逆熱変色性材料Ａの完全発色温度（ｔ１Ａ）と可逆熱変色性材料Ｂの完全発色温度（ｔ１Ｂ）が下記式（８）を満たすこと、
ｔ１Ｂ＋２≦ｔ１Ａ  （８）
前記感温多色変色層中に非熱変色性着色剤を含有してなること、前記感温多色変色層の下層に非熱変色性着色剤を含む非熱変色像を設けてなること、前記曲面部分の曲率半径が２〜１５ｍｍの範囲にあること等を要件とする。
【発明の効果】
【０００６】
本発明は色の異なる金属光沢色を明瞭に視認できると共に、手触や擦過といった簡易な手段による温度変化により多彩な色変化を視認でき、多様な分野に適用可能な金属光沢調感温多色変色性積層体を提供できる。
【図面の簡単な説明】
【０００７】
【図１】可逆熱変色性材料の温度−色濃度曲線を示す。
【図２】色彩記憶性を有する可逆熱変色性材料の温度−色濃度曲線を示す。
【図３】本発明に用いられる可逆熱変色性材料Ａ及び可逆熱変色性材料Ｂの温度−色濃度曲線（材料Ａ：実線、材料Ｂ：破線）を示す。
【図４】本発明に用いられる他の可逆熱変色性材料Ａ及び可逆熱変色性材料Ｂの温度−色濃度曲線（材料Ａ：実線、材料Ｂ：破線）を示す。
【図５】本発明に用いられる他の可逆熱変色性材料Ａ及び可逆熱変色性材料Ｂの温度−色濃度曲線（材料Ａ：実線、材料Ｂ：破線）を示す。
【図６】本発明の金属光沢調感温多色変色性積層体の一実施例の縦断面説明図である。
【図７】本発明の金属光沢調感温多色変色性積層体の他の実施例の縦断面説明図である。
【発明を実施するための形態】
【０００８】
前記可逆熱変色性材料Ａ、Ｂは、（イ）電子供与性呈色性有機化合物、（ロ）電子受容性化合物、及び（ハ）前記（イ）、（ロ）の電子授受反応による呈色反応を可逆的に生起させ有機化合物媒体の三成分を含む可逆熱変色性組成物を熱可塑性樹脂や熱硬化性樹脂中に分散したり、或いは、マイクロカプセルに内包した顔料である。
なお、前記マイクロカプセル形態の顔料は、公知のマイクロカプセル化技術、例えば、界面重合法、ｉｎ  Ｓｉｔｕ重合法、液中硬化被覆法、水溶液からの相分離法、有機溶媒からの相分離法、融解分散冷却法、気中懸濁被覆法、スプレードライング法等の適用により得られる。
前記可逆熱変色性組成物を樹脂中に分散して用いたり、或いは、マイクロカプセルに内包して用いることにより、種々の使用条件において可逆熱変色性組成物は同一の組成に保たれ、同一の作用効果を奏することができ、化学的及び物理的に安定な顔料が得られる。
尚、前記顔料の平均粒子径は、０．１〜３０μｍ、好ましくは、０．５〜２０μｍ、より好ましくは１．０〜１０μｍのものが、良好な色濃度、変色の鋭敏性、印刷適性に優れるため効果的である。
【０００９】
前記可逆熱変色性組成物として具体的には、特公昭５１−３５４１４号公報、特公昭５１−４４７０６号公報等に記載されているヒステリシス幅の比較的小さい可逆熱変色性組成物、特公平１−２９３９８号公報に記載されている３℃以下のヒステリシス幅を発現させる高感度の可逆熱変色性組成物を挙げることができる。
この種の熱変色性組成物は、変色温度を境として、その前後で変色し、変色前後の両状態のうち常温域では特定の一方の状態しか存在しえない。即ち、もう一方の状態はその状態が発現するのに要した熱または冷熱が適用されている間は維持されるが、前記熱又は冷熱の適用がなくなれば常温域で呈する元の状態に戻るタイプの可逆熱変色性組成物である（図１参照）。
また、特公平４−１７１５４号公報に記載されている、大きなヒステリシス特性を示して変色する感温変色性色彩記憶性組成物、即ち、温度変化による着色濃度の変化をプロットした曲線の形状が、温度を変色温度域より低温側から上昇させていく場合と逆に変色温度域より高温側から下降させていく場合とで大きく異なる経路を辿って変色し、変色させた状態を互変的に記憶保持できる可逆熱変色性組成物を用いることもできる（図２参照）。
【００１０】
前記可逆熱変色性材料の色濃度−温度曲線におけるヒステリシス特性について詳しく説明する。
図２において、縦軸に色濃度、横軸に温度が表されている。温度変化による色濃度の変化は矢印に沿って進行する。ここで、ｄは完全消色状態に達する温度ｔ４（完全消色温度）における濃度を示す点であり、ｃは消色を開始する温度ｔ３（消色開始温度）における濃度を示す点であり、ｂは発色を開始する温度ｔ２（発色開始温度）における濃度を示す点であり、ａは完全発色状態に達する温度ｔ１（完全発色温度）における濃度を示す点である。
温度ｔ５においては発色状態と消色状態のいずれかの状態を保持でき、この温度ｔ５を含む発色状態と消色状態のいずれかを保持できる温度域が変色の保持可能な温度域であり、（ｔ４＋ｔ３）／２−（ｔ２＋ｔ１）／２がヒステリシスの程度を示す温度幅（以下、ヒステリシス幅ΔＨと記す）であり、このΔＨ値が小さいと変色前後の両状態のうち常温域では特定の一方の状態しか存在しえない。また、前記ΔＨ値が大きいと変色前後の各状態の保持が容易になる。
【００１１】
前記可逆熱変色性材料は、インキ組成物中に少なくとも２種類以上の色調及び変色温度の異なる材料を併用する。
そこで、一方の可逆熱変色性材料Ａの完全消色温度（ｔ４Ａ）は、式（１）の２８℃乃至３６℃の範囲、即ち、体温域で消色する温度に設定し、他方の可逆熱変色性材料Ｂの完全消色温度（ｔ４Ｂ）を式（２）で示されるｔ４Ａ＋２（℃）≦ｔ４Ｂ≦ｔ４Ａ＋２５（℃）の範囲に設定することにより、手触で可逆熱変色性材料Ａを消色させ、次いで、擦過等による簡易手段で他方の可逆熱変色性材料Ｂを消色させて有色（１）から有色（２）、更に無色への色変化が視認される。
なお、式（２）として好ましくはｔ４Ａ＋２（℃）≦ｔ４Ｂ≦ｔ４Ａ＋２０（℃）、より好ましくはｔ４Ａ＋２（℃）≦ｔ４Ｂ≦ｔ４Ａ＋１５（℃）である。
【００１２】
これを図３の色濃度−温度曲線によって具体的に説明すると、一方の可逆熱変色性材料Ａの完全消色温度（ｔ４Ａ）よりも２乃至２５℃高い温度域に他方の可逆熱変色性材料Ｂの完全消色温度（ｔ４Ｂ）を満たす系においては、可逆熱変色性材料Ａ、Ｂはｔ１Ａ以下の温度域では発色しており、加温によりｔ３Ａ（図示せず）の温度に達すると可逆熱変色性材料Ａが消色を開始し、ｔ４Ａの温度に達すると完全に消色する。この時点で有色（１）から有色（２）への色変化が視認される。
更に加温していくと、ｔ３Ｂ（図示せず）の温度に達すると可逆熱変色性材料Ｂが消色を開始し、ｔ４Ｂの温度に達すると完全に消色するため、有色（２）から無色の色変化が視認される。
この状態から降温していくと、ｔ２Ａとｔ２Ｂ（図示せず）、及び、ｔ１Ａとｔ１Ｂは重複しているため、ｔ２Ａ（＝ｔ２Ｂ）の温度に達すると可逆熱変色性材料Ａ、Ｂが共に発色を開始し、ｔ１Ａ（＝ｔ１Ｂ）の温度に達すると完全に発色するため、無色から有色（１）への色変化が視認される。
なお、非変色性着色剤を添加することにより、有色（１）、有色（２）、有色（３）の色変化が視認される。
ここで、ｔ１Ａは１０乃至３３℃、好ましくは１５乃至３３℃、ｔ１Ｂは１０乃至４０℃、好ましくは１５乃至４０℃に存在することから、擦過後に放置したり、或いは、簡易な冷却手段、例えば冷蔵庫で冷却する等の方法により、容易に有色（１）に復することができる。
【００１３】
また、他の例として図４の色濃度−温度曲線によって具体的に説明すると、手触或いは擦過により有色（１）から有色（２）、更に有色（２）から無色〔有色（３）〕への色変化は同様である。
無色〔有色（３）〕から降温していくと、ｔ２Ｂの温度に達すると可逆熱変色性材料Ｂが発色を開始し、ｔ１Ｂの温度に達すると完全に発色するため、有色（２）になる。
更に降温していくと、ｔ２Ａの温度に達すると可逆熱変色性材料Ａが発色を開始し、ｔ１Ａの温度に達すると完全に発色するため、有色（１）になる。
ここで、ｔ１Ａは１０乃至３３℃、好ましくは１５乃至３３℃、ｔ１Ｂは１０乃至４０℃、好ましくは１５乃至４０℃に存在することから、擦過後に放置したり、或いは、簡易な冷却手段、例えば冷蔵庫で冷却する等の方法により、容易に有色（１）に復することができる。
【００１４】
また、他の例として図５の色濃度−温度曲線によって具体的に説明すると、手触或いは擦過により有色（１）から有色（２）、更に有色（２）から無色〔有色（３）〕への色変化は同様である。
無色〔有色（３）〕から降温していくと、図３、図４のような変色挙動とは異なり、可逆熱変色性材料Ａが可逆熱変色性材料Ｂよりも先に発色することから、ｔ２Ａの温度に達すると可逆熱変色性材料Ａが発色を開始し、ｔ１Ａの温度に達すると完全に発色するため、新たな色調の有色（４）になる。
更に降温していくと、ｔ２Ｂの温度に達すると可逆熱変色性材料Ｂが発色を開始し、ｔ１Ｂの温度に達すると完全に発色するため、有色（１）になる。
ここで、ｔ１Ａは１０乃至３３℃、好ましくは１５乃至３３℃、ｔ１Ｂは１０乃至４０℃、好ましくは１５乃至４０℃に存在することから、擦過後に放置したり、或いは、簡易な冷却手段、例えば冷蔵庫で冷却する等の方法より、容易に有色（１）に復することができる。
なお、前述した有色（１）、有色（２）、無色〔有色（３）〕、有色（４）を発現する積層体を得るには、可逆熱変色性材料Ａと可逆熱変色性材料Ｂが一般式（１）乃至（４）、（８）、若しくは、式（１）、（５）乃至（７）、（８）を全て満たす必要がある。
【００１５】
前記可逆熱変色性材料をバインダー樹脂を含むビヒクル中に適宜量を分散させて可逆熱変色性インキや塗料を調製し、公知の塗布方法、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等の手段により曲面を有する支持体表面に感温多色変色層を形成することができる。
【００１６】
尚、前記感温多色変色層の厚みは５乃至４００μｍ、好ましくは１０乃至５０μｍの厚みであることにより、前記した熱変色効果を十分に機能させる。厚みが４００μｍを越えると伝熱性の面で変色温度設定の自由度に欠け、５μｍ以下の層では繰り返しの使用による持久性を満足させ難い。
【００１７】
更に、前記可逆熱変色性インキにより、適宜の文字、数字、図形等の像を配して感温多色変色像を形成する他、一般染料や一般顔料等の非熱変色性着色剤を混在させて感温多色変色層の色変化を多様に構成することもできる。又、感温多色変色層の下層に前記非熱変色性着色剤を含む非変色層（非変色像）を配し、この層を隠顕させる構成にしてもよい。
例えば、感温多色変色層の下層に前記非熱変色性着色剤を含む非熱変色性インキにより非変色像を配し、この像を隠顕させる構成の場合、前記非熱変色性インキにより像を印刷した後、前記像上に可逆熱変色性インキにより像を重ね刷りしたもの、或いは、非熱変色性インキにより像を印刷した後、前記像に可逆熱変色性インキによる隠蔽層（感温多色変色層）を設け、ついで、前記隠蔽層よりも濃い発色濃度の可逆熱変色インキにより像を重ね刷りしたもの等が挙げられる。
尚、前記感温多色変色層は、二層以上を積層する場合、各層が同一温度で変色する層、或いは互いに異なる温度で変色する層でもよい。
【００１８】
次に、前記感温多色変色層上に設けられる金属光沢層について説明する。
前記金属光沢層は、感温多色変色層に金属光沢調の多彩な色を付与させるのみでなく、光遮蔽層としても作用し、光吸収（或いは光反射）機能と光遮蔽機能により、感温多色変色層の機能低下に悪影響を及ぼす紫外線や可視光線の少なくとも一部を吸収或いは反射することにより、感温多色変色層の耐光性を向上させる効果を有する。
【００１９】
前記カラーフロップ性を有する透明性金属光沢顔料としては、コレステリック液晶型透明性金属光沢顔料、酸化珪素を１種又は２種以上の金属酸化物で被覆した透明性金属光沢顔料が挙げられる。
前記コレステリック液晶型透明性金属光沢顔料について説明する。
コレステリック液晶型透明性金属光沢顔料として用いられる液晶ポリマーは光の干渉効果によって広いスペクトル領域で入射する光の一部の領域のみが反射し、これ以外の領域は全て光が透過する性質を有する。反射スペクトルの領域は、らせん状のポリマーのピッチ幅、及び可逆熱変色性材料の屈折率によって決まり、また、反射スペクトル領域は左、及び右らせんに偏光した光線成分に分割され、その際、らせんの回転方向に応じて一方は反射され、他方は透過させることが可能となる。これによりコレステリック液晶型透明性金属光沢顔料は全体的なスペクトル領域にわたり、透過、及び反射する性質、即ち、優れた金属光沢と視認する角度により色調が変化するカラーフロップ性を有する。
また、前記コレステリック液晶型透明性金属光沢顔料は、光輝性と共に透明性も有する。
前記コレステリック液晶型透明性金属光沢顔料として具体的には、メソジェンを側鎖に持つシロキサン骨格をベースとした顔料を例示できる。
前記コレステリック液晶型透明性金属光沢顔料として、具体的にはワッカーケミー社製の商品名「ヘリコーンＨＣ」、品番：Ｓａｐｐｈｉｒｅ（３０μｍ：青色→暗色）、Ｓｃａｒａｂｅｕｓ（３０μｍ：緑色→青色）、Ｊａｄｅ（３０μｍ：金色→緑青色）、Ｍａｐｌｅ（３０μｍ：赤銅色→緑色）等を挙げることができる。
なお、品番中の括弧内は平均粒子径及び色調を示し、平均の厚みは５μｍである。
【００２０】
前記酸化珪素を１種又は２種以上の金属酸化物で被覆した透明性金属光沢顔料は、光透過性を有すると共に、光の干渉効果によって視認する角度や光の当たる角度で様々な色を表現できるカラーフロップ性と優れた金属光沢性を有する。
また、２種以上の金属酸化物で酸化珪素を多層に被覆する場合、光反射率の異なる金属酸化物を用いることで、より効果的にカラーフロップ性と金属光沢性を付与できる。
前記金属酸化物としては、酸化錫、酸化チタン、酸化鉄等が挙げられる。
前記金属光沢顔料としては、メルク社製の商品名：Ｃｏｌｏｒｓｔｒｅａｍ  Ｔ１０−０１  Ｖｉｏｌａ  Ｆａｎｔａｓｙ（２０μｍ：紫色→銀色→緑色→青色）、Ｃｏｌｏｒｓｔｒｅａｍ  Ｔ１０−０２  Ａｒｔｉｃ  Ｆｉｒｅ（２０μｍ：緑青色→銀色→赤色→金色）、Ｃｏｌｏｒｓｔｒｅａｍ  Ｔ１０−０３  Ｔｒｏｐｉｃ  Ｓｕｎｒｉｓｅ（２０μｍ：緑色→銀色→赤色→オレンジ色）等を例示できる。
なお、品番中の括弧内は平均粒子径及び色調を示し、平均の厚みは０．０１〜１．０μｍである。
本発明においては、曲面部を有する支持体上に前記透明性金属光沢顔料を含む金属光沢層が位置しているため、支持体の曲面に依存して視覚する角度を変えることなく色の異なる複数の金属光沢色が視認することができる。
【００２１】
前記カラーフロップ性を有する透明性金属光沢顔料をバインダー樹脂を含むビヒクル中に適宜量を分散させて金属光沢性インキや塗料を調製し、公知の塗布方法、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等の手段により、感温多色変色層上に金属光沢層を形成する。
前記金属光沢層は、ベタ印刷されたものに限らず、文字、数字、記号、図柄等の像であってもよい。
【００２２】
前記支持体としては、プラスチック、ガラス、金属、陶磁器、布帛、紙、合成紙、合成皮革、木材、石材等の曲面部を有する支持体が有効である。
前記支持体の曲面形状に依存してカラーフロップ性を有する透明性金属光沢顔料の色変化が複雑に視認され、商品性を高めることができる。
なお、前記曲面部分の曲率半径が１〜１５ｍｍ、好ましくは３〜１０ｍｍ、より好ましくは５〜８ｍｍの範囲であることにより、支持体の曲面に依存して視覚する角度を変えることなく色の異なる複数の金属光沢色が視認する効果に優れる。
曲面部分の曲率半径が２ｍｍ未満では、それぞれの金属光沢色を識別し難く、曲率半径が１５ｍｍを超えると、色の異なる複数の金属光沢色を同時に視認することはできるものの、明瞭な複数の金属光沢色を視認でき難くなる。
なお、本発明の曲率半径は、支持体が多面構造であっても、総じて曲面を形成する構造であればこれに含まれる。
【００２３】
前記積層体を用いた製品として具体的には、人形又は動物形象玩具、人形の家や家具、人形用付属品、アクセサリー玩具、積木玩具、ブロック玩具、楽器玩具、料理玩具、鉄砲玩具、捕獲玩具、背景玩具、乗物、動物、植物、建築物等を模した玩具、指輪、腕輪、ティアラ、イヤリング、髪止め、付け爪等のアクセサリー、文房具類、口紅、アイシャドー、マニキュア、染毛剤、付け爪、付け爪用塗料等の化粧品、コップ、皿、箸、スプーン、フォーク、鍋、フライパン等の台所用品、歯ブラシ、コースター、時計、眼鏡、照明器具、冷暖房器具、楽器、写真立て、傘、家具を例示できる。
前記文房具類としては、鉛筆、シャープペンシル、サインペン、フェルトペン、マーキングペン、ボールペン、毛筆、万年筆等の筆記具、はさみ、カッター、ペーパーナイフ、ホッチキス、鉛筆削り、鉛筆キャップ、筆立て、筆箱、文鎮、インキつぼ、すずり、スタンプ台、黒板ふき、そろばん、修正液或いはのりを内蔵した容器、印章、印章入れ等を挙げることができる。
尚、前記筆記具に設ける箇所として具体的には、軸筒、キャップ、尾栓、クリップ、口金等の表面部に設けることができる。
【実施例】
【００２４】
実施例１（図６参照）
可逆熱変色性材料Ａとして可逆熱変色性マイクロカプセル顔料（ｔ１Ａ：２７℃、ｔ４Ａ：３１℃、ピンク色から無色）５部、及び、可逆熱変色性材料Ｂとして可逆熱変色性マイクロカプセル顔料（ｔ１Ｂ：３２℃、ｔ４Ｂ：３５℃、青色から無色）５部を、バインダー樹脂を含む油性インキビヒクル９０部に分散させて可逆熱変色性油性スプレーインキを調製した。
支持体２として曲率半径が４ｍｍのボールペン用白色プラスチック製軸筒表面に、前記可逆熱変色性油性スプレーインキをスプレー塗装して感温多色変色層３を設けた。
前記感温多色変色層上に、酸化チタンで被覆した透明性金属光沢顔料〔メルク社製、Ｃｏｌｏｒｓｔｒｅａｍ  Ｔ１０−０１（Ｖｉｏｌａ  Ｆａｎｔａｓｙ）、粒子径５〜５０μｍ〕１０部とバインダー樹脂を含むインキビヒクル９０部からなる油性スプレーインキをスプレー塗装し、金属光沢層４を設けて感温多色変色性積層体１を得た。
前記積層体は室温下（２５℃）では軸表面が紫色を呈すると共に、曲面に依存して金色と銀色と緑色と紫色の金属光沢色がそれぞれ視覚され、手触により３１℃以上の温度に加温すると青色を呈すると共に、曲面に依存して金色と銀色と緑色と紫色の金属光沢色がそれぞれ視覚され、手触し続けると３５℃以上の温度で白色になった。
手触を止めて室温下で放置すると、３２℃以下の温度で再び青色と複数の金属光沢色が視認される状態になり、更に２７℃以下の温度になると紫色と複数の金属光沢色が視認される状態になった。
前記様相変化は手触により繰り返し行なうことができた。
【００２５】
実施例２（図７参照）
可逆熱変色性材料Ａとして可逆熱変色性マイクロカプセル顔料（ｔ１Ａ：２７℃、ｔ４Ａ：３１℃、ピンク色から無色）５部、可逆熱変色性材料Ｂとして可逆熱変色性マイクロカプセル顔料（ｔ１Ｂ：２０℃、ｔ４Ｂ：３４℃、緑青色から無色）５部、及び、非熱変色性着色剤〔黄色蛍光顔料、商品名：エポカラーＦＰ−１１７、旭成化学（株）製〕０．５部をバインダー樹脂を含む油性インキビヒクル８９．５部に分散させて可逆熱変色性油性スプレーインキを調製した。
支持体２として曲率半径が６ｍｍの万年筆用金属製軸筒表面に、非熱変色性白色油性インキをスプレー塗装して非変色層５を形成した後、前記可逆熱変色性油性スプレーインキをスプレー塗装して感温多色変色層３を設けた。
前記感温多色変色層上に、酸化チタンで被覆した透明性金属光沢顔料〔メルク社製、Ｃｏｌｏｒｓｔｒｅａｍ  Ｔ１０−０２（Ａｒｃｔｉｃ  Ｆｉｒｅ）〕１０部とバインダー樹脂を含むインキビヒクル９０部からなる油性スプレーインキをスプレー塗装し、金属光沢層４を設けて感温多色変色性積層体１を得た。
前記積層体は２０℃以下の温度に冷却すると黒色を呈すると共に、曲面に依存して金色と銀色と緑色と赤色の金属光沢色がそれぞれ視認され、加温により３１℃以上の温度になると緑色を呈すると共に、曲面に依存して金色と銀色と緑色と赤色の金属光沢色がそれぞれ視認され、さらに３４℃以上の温度になると黄色を呈すると共に、曲面に依存して金色と銀色と緑色と赤色の金属光沢色がそれぞれ視認された。
この状態から冷却すると２７℃以下の温度で赤色を呈すると共に、曲面に依存して銀色と緑色と赤色とオレンジ色の金属光沢色が視認された。
室温下（２５℃）で黒色と複数の金属光沢色を呈する積層体を手触により３１℃以上の温度に加温すると、緑色と複数の金属光沢色が視認され、手触し続けると３４℃以上の温度で黄色と複数の金属光沢色が視認された。
手触を止めて室温下で放置すると２７℃以下の温度で黄色と複数の金属光沢色を呈する部分が赤色と複数の金属光沢色を呈する状態になり、更に冷却すると２０℃以下の温度で再び黒色と複数の金属光沢色を呈する状態になった。
前記様相変化は手触により繰り返し行なうことができた。
【００２６】
実施例３
可逆熱変色性材料Ａとして可逆熱変色性マイクロカプセル顔料（ｔ１Ａ：２７℃、ｔ４Ａ：３１℃、ピンク色から無色）５部、及び、可逆熱変色性材料Ｂとして可逆熱変色性マイクロカプセル顔料（ｔ１Ｂ：２５℃、ｔ４Ｂ：３９℃、緑青色から無色）５部、及び、非熱変色性着色剤〔黄色蛍光顔料、商品名：エポカラーＦＰ−１１７、旭成化学（株）製〕０．５部をバインダー樹脂を含む油性インキビヒクル８９．５部に分散させて可逆熱変色性油性スプレーインキを調製した。
支持体として曲率半径が７ｍｍの複合式ボールペン用白色プラスチック製軸筒表面に、前記可逆熱変色性油性スプレーインキをスプレー塗装して感温多色変色層を設けた。
前記感温多色変色層上に、酸化チタンで被覆した透明性金属光沢顔料〔メルク社製、Ｃｏｌｏｒｓｔｒｅａｍ  Ｔ１０−０３（Ｔｒｏｐｉｃ  Ｓｕｎｒｉｓｅ）〕１０部とバインダー樹脂を含むインキビヒクル９０部からなる油性スプレーインキをスプレー塗装し、金属光沢層を設けて感温多色変色性積層体を得た。
前記積層体は２５℃以下の温度に冷却すると黒色を呈すると共に、曲面に依存して銀色と緑色と赤色とオレンジ色の金属光沢色が視認され、この状態から加温すると３１℃以上の温度で緑色を呈すると共に、曲面に依存して銀色と緑色と赤色とオレンジ色の金属光沢色が視認され、さらに３９℃以上の温度で黄色を呈すると共に、曲面に依存して銀色と緑色と赤色とオレンジ色の金属光沢色が視認される。
この状態から冷却すると２７℃以下の温度で赤色を呈すると共に、曲面に依存して銀色と緑色と赤色とオレンジ色の金属光沢色が視認された。
室温下（２５℃）で黒色と複数の金属光沢色を呈する積層体を手触により３１℃以上の温度に加温すると緑色と複数の金属光沢色が視認され、更に指で擦過して３９℃以上の温度になると黄色と複数の金属光沢色が視認された。
擦過を止めて室温下で放置すると２７℃以下の温度で黄色と複数の金属光沢色を呈する部分が赤色と複数の金属光沢色を呈し、２５℃以下の温度で再び黒色と複数の金属光沢色を呈する状態になった。
前記様相変化は手触により繰り返し行なうことができた。
【００２７】
実施例４
可逆熱変色性材料Ａとして可逆熱変色性マイクロカプセル顔料１（ｔ１Ａ：２７℃、ｔ４Ａ：３１℃、ピンク色から無色）５部、及び、可逆熱変色性材料Ｂとして可逆熱変色性マイクロカプセル顔料２（ｔ１Ｂ：３２℃、ｔ４Ｂ：３５℃、青色から無色）５部を、バインダー樹脂を含む油性インキビヒクル９０部に分散させて可逆熱変色性油性スプレーインキを調製した。
支持体として曲率半径が３ｍｍの白色アクセサリー玩具表面に、前記可逆熱変色性油性スプレーインキをスプレー塗装して感温多色変色層を設けた。
前記感温多色変色層上に、フレーク状酸化珪素を酸化鉄で被覆した透明性金属光沢顔料〔メルク社製、Ｃｏｌｏｒｓｔｒｅａｍ  Ｆ１０−００（Ａｕｔｕｍｎ  Ｍｙｓｔｅｒｙ）粒子径５〜５０μｍ〕１０部とバインダー樹脂を含むインキビヒクル９０部からなる油性スプレーインキをスプレー塗装し、金属光沢層を設けて感温多色変色性積層体を得た。
前記積層体は室温下（２５℃）では軸表面が紫色を呈すると共に、曲面に依存して金色と赤紫色の金属光沢色がそれぞれ視覚され、手触により３１℃以上の温度に加温すると青色を呈すると共に、曲面に依存して金色と赤紫色の金属光沢色がそれぞれ視覚され、手触し続けると３５℃以上の温度で白色になった。
手触を止めて室温下で放置すると、３２℃以下の温度で再び青色と複数の金属光沢色が視認される状態になり、更に２７℃以下の温度になると紫色と複数の金属光沢色が視認される状態になった。
前記様相変化は手触により繰り返し行なうことができた。
【００２８】
実施例５
可逆熱変色性材料Ａとして可逆熱変色性マイクロカプセル顔料（ｔ１Ａ：２７℃、ｔ４Ａ：３１℃、ピンク色から無色）５部、及び、可逆熱変色性材料Ｂとして可逆熱変色性マイクロカプセル顔料（ｔ１Ｂ：３２℃、ｔ４Ｂ：３５℃、青色から無色）５部を、バインダー樹脂を含む油性インキビヒクル９０部に分散させて可逆熱変色性油性スプレーインキを調製した。
支持体として曲率半径が５ｍｍのボールペン用白色プラスチック製軸筒表面に、前記可逆熱変色性油性スプレーインキをスプレー塗装して感温多色変色層を設けた。
前記感温多色変色層上に、コレステリック液晶型透明性金属光沢顔料〔ワッカーケミー社製、ヘリコーンＨＣ（Ｍａｐｌｅ、ＳＬＭ９０３２０）、平均の厚み５μｍ、平均粒径３０μｍ〕１０部とバインダー樹脂を含むインキビヒクル９０部からなる油性スプレーインキをスプレー塗装し、金属光沢層を設けて感温多色変色性積層体を得た。
前記積層体は室温下（２５℃）では軸表面が紫色を呈すると共に、曲面に依存して輝度の高い赤銅色と黄緑色の金属光沢色がそれぞれ視覚され、手触により３１℃以上の温度に加温すると青色を呈すると共に、曲面に依存して輝度の高い赤銅色と黄緑色の金属光沢色がそれぞれ視覚され、手触し続けると３５℃以上の温度で白色になった。
手触を止めて室温下で放置すると、３２℃以下の温度で再び青色と複数の金属光沢色が視認される状態になり、更に２７℃以下の温度になると紫色と複数の金属光沢色が視認される状態になった。
前記様相変化は手触により繰り返し行なうことができた。
【００２９】
実施例６
可逆熱変色性材料Ａとして可逆熱変色性マイクロカプセル顔料（ｔ１Ａ：２７℃、ｔ４Ａ：３１℃、ピンク色から無色）５部、可逆熱変色性材料Ｂとして可逆熱変色性マイクロカプセル顔料（ｔ１Ｂ：２０℃、ｔ４Ｂ：３４℃、緑青色から無色）５部、及び、非熱変色性着色剤〔黄色蛍光顔料、商品名：エポカラーＦＰ−１１７、旭成化学（株）製〕０．５部をバインダー樹脂を含む油性インキビヒクル８９．５部に分散させて可逆熱変色性油性スプレーインキを調製した。
支持体として曲率半径が８ｍｍの万年筆用金属製軸筒表面に、非熱変色性白色油性インキをスプレー塗装して非変色層を形成した後、前記可逆熱変色性油性スプレーインキをスプレー塗装して感温多色変色層を設けた。
前記感温多色変色層上に、コレステリック液晶型透明性金属光沢顔料〔ワッカーケミー社製、ヘリコーンＨＣ（Ｓｃａｒａｂｅｕｓ、ＳＬＭ９０１２０）、平均の厚み５μｍ、平均粒径３０μｍ〕１０部とバインダー樹脂を含むインキビヒクル９０部からなる油性スプレーインキをスプレー塗装し、金属光沢層を設けて感温多色変色性積層体を得た。
前記積層体は２０℃以下の温度に冷却すると黒色を呈すると共に、曲面に依存して輝度の高い緑色と青色の金属光沢色がそれぞれ視認され、加温により３１℃以上の温度になると緑色を呈すると共に、曲面に依存して輝度の高い緑色と青色の金属光沢色がそれぞれ視認され、さらに３４℃以上の温度になると黄色を呈すると共に、曲面に依存して輝度の高い緑色と青色の金属光沢色がそれぞれ視認された。
この状態から冷却すると２７℃以下の温度で赤色を呈すると共に、曲面に依存して輝度の高い緑色と青色の金属光沢色が視認された。
室温下（２５℃）で黒色と複数の金属光沢色を呈する積層体を手触により３１℃以上の温度に加温すると、緑色と複数の金属光沢色が視認され、手触し続けると３４℃以上の温度で黄色と複数の金属光沢色が視認された。
手触を止めて室温下で放置すると２７℃以下の温度で黄色と複数の金属光沢色を呈する部分が赤色と複数の金属光沢色を呈する状態になり、更に冷却すると２０℃以下の温度で再び黒色と複数の金属光沢色を呈する状態になった。
前記様相変化は手触により繰り返し行なうことができた。
【００３０】
実施例７
可逆熱変色性材料Ａとして可逆熱変色性マイクロカプセル顔料（ｔ１Ａ：２７℃、ｔ４Ａ：３１℃、ピンク色から無色）５部、及び、可逆熱変色性材料Ｂとして可逆熱変色性マイクロカプセル顔料（ｔ１Ｂ：２５℃、ｔ４Ｂ：３９℃、緑青色から無色）５部、及び、非熱変色性着色剤〔黄色蛍光顔料、商品名：エポカラーＦＰ−１１７、旭成化学（株）製〕０．５部をバインダー樹脂を含む油性インキビヒクル８９．５部に分散させて可逆熱変色性油性スプレーインキを調製した。
支持体として曲率半径が３ｍｍのボールペン用白色プラスチック製クリップ表面に、前記可逆熱変色性油性スプレーインキをスプレー塗装して感温多色変色層を設けた。
前記感温多色変色層上に、コレステリック液晶型透明性金属光沢顔料〔ワッカーケミー社製、ヘリコーンＨＣ（Ｊａｄｅ、ＳＬＭ９０２２０）、平均の厚み５μｍ、平均粒径３０μｍ〕１０部とバインダー樹脂を含むインキビヒクル９０部からなる油性スプレーインキをスプレー塗装し、金属光沢層を設けて感温多色変色性積層体を得た。
前記積層体は２５℃以下の温度に冷却すると黒色を呈すると共に、曲面に依存して輝度の高い金色と緑色の金属光沢色が視認され、この状態から加温すると３１℃以上の温度で緑色を呈すると共に、曲面に依存して輝度の高い金色と緑色の金属光沢色が視認され、さらに３９℃以上の温度で黄色を呈すると共に、曲面に依存して輝度の高い金色と緑色の金属光沢色が視認される。
この状態から冷却すると２７℃以下の温度で赤色を呈すると共に、曲面に依存して輝度の高い金色と緑色の金属光沢色が視認された。
室温下（２５℃）で黒色と複数の金属光沢色を呈する積層体を手触により３１℃以上の温度に加温すると緑色と複数の金属光沢色が視認され、更に指で擦過して３９℃以上の温度になると黄色と複数の金属光沢色が視認された。
擦過を止めて室温下で放置すると２７℃以下の温度で黄色と複数の金属光沢色を呈する部分が赤色と複数の金属光沢色を呈し、２５℃以下の温度で再び黒色と複数の金属光沢色を呈する状態になった。
前記様相変化は手触により繰り返し行なうことができた。
【００３１】
実施例８
可逆熱変色性材料Ａとして可逆熱変色性マイクロカプセル顔料（ｔ１Ａ：２７℃、ｔ４Ａ：３１℃、ピンク色から無色）５部、及び、可逆熱変色性材料Ｂとして可逆熱変色性マイクロカプセル顔料（ｔ１Ｂ：３２℃、ｔ４Ｂ：３５℃、青色から無色）５部を、バインダー樹脂を含む油性インキビヒクル９０部に分散させて可逆熱変色性油性スプレーインキを調製した。
支持体として曲率半径が７ｍｍの複合式ボールペン用白色プラスチック製軸筒表面に、ピンク色の非熱変色性インキを用いて「○×商会  山田太郎」の非変色像を設け、前記非変色像上に前記可逆熱変色性インキをスプレー塗装して感温多色変色層を設けた。
前記感温多色変色層上に、コレステリック液晶型透明性金属光沢顔料〔ワッカーケミー社製、ヘリコーンＨＣ（Ｓａｐｐｈｉｒｅ、ＳＬＭ９００２０）、平均の厚み５μｍ、平均粒径３０μｍ〕１０部とバインダー樹脂を含むインキビヒクル９０部からなる油性スプレーインキをスプレー塗装し、金属光沢層を設けて感温多色変色性積層体を得た。
前記積層体は室温下（２５℃）では軸表面が紫色を呈すると共に、曲面に依存して青色と暗紫色の金属光沢色がそれぞれ視覚され、手触により３１℃以上の温度に加温すると青色を呈すると共に、曲面に依存して青色と暗紫色の金属光沢色がそれぞれ視覚され、手触し続けると３５℃以上の温度で白色になると共に「○×商会  山田太郎」の文字が視認された。
手触を止めて室温下で放置すると、３２℃以下の温度で再び青色と複数の金属光沢色が視認される状態になり、更に２７℃以下の温度になると紫色と複数の金属光沢色が視認される状態になった。
前記様相変化は手触により繰り返し行なうことができた。
【００３２】
実施例９
可逆熱変色性材料Ａとして可逆熱変色性マイクロカプセル顔料（ｔ１Ａ：２７℃、ｔ４Ａ：３１℃、ピンク色から無色）５部、及び、可逆熱変色性材料Ｂとして可逆熱変色性マイクロカプセル顔料（ｔ１Ｂ：３２℃、ｔ４Ｂ：３５℃、青色から無色）５部を、バインダー樹脂を含む油性インキビヒクル９０部に分散させて可逆熱変色性油性スプレーインキを調製した。
支持体として曲率半径が１２ｍｍの白色プラスチック製ボール表面に、前記可逆熱変色性油性スプレーインキをスプレー塗装して感温多色変色層を設けた。
前記感温多色変色層上に、コレステリック液晶型透明性金属光沢顔料〔ワッカーケミー社製、ヘリコーンＨＣ（Ｓａｐｐｈｉｒｅ、ＳＬＭ９００２０）、平均の厚み５μｍ、平均粒径３０μｍ〕１０部とバインダー樹脂を含むインキビヒクル９０部からなる油性スプレーインキをスプレー塗装し、金属光沢層を設けて感温多色変色性積層体を得た。
前記積層体は室温下（２５℃）では軸表面が紫色を呈すると共に、曲面に依存して青色と暗紫色の金属光沢色がそれぞれ視覚され、手触により３１℃以上の温度に加温すると青色を呈すると共に、曲面に依存して青色と暗紫色の金属光沢色がそれぞれ視覚され、手触し続けると３５℃以上の温度で白色になった。
手触を止めて室温下で放置すると、３２℃以下の温度で再び青色と複数の金属光沢色が視認される状態になり、更に２７℃以下の温度になると紫色と複数の金属光沢色が視認される状態になった。
前記様相変化は手触により繰り返し行なうことができた。
【００３３】
実施例１０
可逆熱変色性材料Ａとして可逆熱変色性マイクロカプセル顔料（ｔ１Ａ：２７℃、ｔ４Ａ：３１℃、ピンク色から無色）５部、可逆熱変色性材料Ｂとして可逆熱変色性マイクロカプセル顔料（ｔ１Ｂ：２０℃、ｔ４Ｂ：３４℃、緑青色から無色）５部、及び、非熱変色性着色剤〔黄色蛍光顔料、商品名：エポカラーＦＰ−１１７、旭成化学（株）製〕０．５部をバインダー樹脂を含む油性インキビヒクル８９．５部に分散させて可逆熱変色性油性スプレーインキを調製した。
支持体として曲率半径が６ｍｍのボールペン用金属製軸筒表面に、非熱変色性白色油性インキをスプレー塗装して軸方向の長さが２０ｍｍであり、周状の非変色層を形成した。
前記非変色層上に、前記可逆熱変色性油性スプレーインキをスプレー塗装して感温多色変色層を設け、更に、前記感温多色変色層上に、コレステリック液晶型透明性金属光沢顔料〔ワッカーケミー社製、ヘリコーンＨＣ（Ｓｃａｒａｂｅｕｓ、ＳＬＭ９０１２０）、平均の厚み５μｍ、平均粒径３０μｍ〕１０部とバインダー樹脂を含むインキビヒクル９０部からなる油性スプレーインキをスプレー塗装し、金属光沢層を設けて感温多色変色性積層体を得た。
前記積層体は２０℃以下の温度に冷却すると一部が黒色を呈すると共に、曲面に依存して輝度の高い緑色と青色の金属光沢色がそれぞれ視認され、加温により３１℃以上の温度になると緑色を呈すると共に、曲面に依存して輝度の高い緑色と青色の金属光沢色がそれぞれ視認され、さらに３４℃以上の温度になると黄色を呈すると共に、曲面に依存して輝度の高い緑色と青色の金属光沢色がそれぞれ視認された。
この状態から冷却すると２７℃以下の温度で赤色を呈すると共に、曲面に依存して輝度の高い緑色と青色の金属光沢色が視認された。
室温下（２５℃）で黒色と複数の金属光沢色を呈する積層体を手触により３１℃以上の温度に加温すると、緑色と複数の金属光沢色が視認され、手触し続けると３４℃以上の温度で黄色と複数の金属光沢色が視認された。
手触を止めて室温下で放置すると２７℃以下の温度で黄色と複数の金属光沢色を呈する部分が赤色と複数の金属光沢色を呈する状態になり、更に冷却すると２０℃以下の温度で再び黒色と複数の金属光沢色を呈する状態になった。
前記様相変化は手触により繰り返し行なうことができた。
【符号の説明】
【００３４】
ｔ１  完全発色温度
ｔ２  発色開始温度
ｔ３  消色開始温度
ｔ４  完全消色温度
１  金属光沢調感温多色変色性積層体
２  支持体
３  感温多色変色層
４  金属光沢層
【図１】
2012167171.tif 000003
【図２】
2012167171.tif 000004
【図３】
2012167171.tif 000005
【図４】
2012167171.tif 000006
【図５】
2012167171.tif 000007
【図６】
2012167171.tif 000008
【図７】
2012167171.tif 000009